(57)【要約】【課題】プルオープン性、ＥＳＣＲに優れるプルオープンキャップに用いられる樹脂組成物および該樹脂組成物からなるプルオープンキャップを提供すること。【解決手段】記成分（Ａ）および成分（Ｂ）を含有し、成分（Ａ）と成分（Ｂ）の合計量１００重量％に対し、成分（Ａ）の含有量が６０〜８５重量％であり、成分（Ｂ）の含有量が４０〜１５重量％であるプルオープンキャップ用樹脂組成物。成分（Ａ）：メルトフローレートが１０〜３０ｇ／１０分であり、密度が９１０〜９３０Ｋｇ／ｍ３である高圧ラジカル重合法ポリエチレン成分（Ｂ）：メルトフローレートが５〜５０ｇ／１０分であり、かつ密度が８７０〜９０５Ｋｇ／ｍ３であるエチレン−α−オレフィン共重合体【選択図】　　なし【特許請求の範囲】
【請求項１】
下記成分（Ａ）および成分（Ｂ）を含有し、成分（Ａ）と成分（Ｂ）の合計量１００重量％に対し、成分（Ａ）の含有量が６０〜８５重量％であり、成分（Ｂ）の含有量が４０〜１５重量％であるプルオープンキャップ用樹脂組成物。
成分（Ａ）：メルトフローレートが１０〜３０ｇ／１０分であり、密度が９１０〜９３０Ｋｇ／ｍ３である高圧ラジカル重合法ポリエチレン
成分（Ｂ）：メルトフローレートが５〜５０ｇ／１０分であり、かつ密度が８７０〜９０５Ｋｇ／ｍ３であるエチレン−α−オレフィン共重合体
【請求項２】
請求項１記載の樹脂組成物からなるプルオープンキャップ。
【発明の詳細な説明】
【０００１】
【発明の属する技術分野】
本発明は、プルオープンキャップに用いる樹脂組成物および該樹脂組成物からなるプルオープンキャップに関するものである。
【０００２】
【従来の技術】
近年、紙容器、ガラス瓶などの容器の密封には、開封予定部であるパネル部と該パネル部の開封用タブとを有するプルオープン部を一体成形して得られるプルオープンキャップが広く用いられている。該プルオープンキャップには、開封用タブを手で引っ張り、無理な力をかけることなく開封予定部を開封できること（プルオープン性）、内容物である食用油や醤油、洗剤液などとの接触により、応力亀裂破壊を起こしにくいこと（環境応力亀裂抵抗性（ＥＳＣＲ））などが求められ、該プルオープンキャップの材料としては、例えば、特開２００１−６４３３１号公報には、メタロセン系触媒を用いて製造されたエチレン−α−オレフィン共重合体が提案されている。
【０００３】
【発明が解決しようとする課題】
しかしながら、上記共重合体からなるプルオープンキャップのプルオープン性は十分満足いくものではなかった。
かかる状況のもと、本発明が解決しようとする課題は、プルオープン性、ＥＳＣＲに優れるプルオープンキャップに用いられる樹脂組成物および該樹脂組成物からなるプルオープンキャップを提供することにある。
【０００４】
【課題を解決するための手段】
すなわち本発明の第一は、下記成分（Ａ）および成分（Ｂ）を含有し、成分（Ａ）と成分（Ｂ）の合計量１００重量％に対し、成分（Ａ）の含有量が６０〜８５重量％であり、成分（Ｂ）の含有量が４０〜１５重量％であるプルオープンキャップ用樹脂組成物に係るものである。
成分（Ａ）：メルトフローレートが１０〜３０ｇ／１０分であり、密度が９１０〜９３０Ｋｇ／ｍ３である高圧ラジカル重合法ポリエチレン
成分（Ｂ）：メルトフローレートが５〜５０ｇ／１０分であり、かつ密度が８７０〜９０５Ｋｇ／ｍ３であるエチレン−α−オレフィン共重合体
また、本発明の第二は、上記樹脂組成物からなるプルオープンキャップに係るものである。
【０００５】
【発明の実施の形態】
本発明の成分（Ａ）のメルトフローレート（ＭＦＲ）は１０〜３０ｇ／１０分であり、好ましくは１３〜２７ｇ／１０分であり、より好ましくは１５〜２５ｇ／１０分である。ＭＦＲが小さすぎると、プルオープン性が劣ることがあり、また、本発明の樹脂組成物の流れ性が低くなるため射出成形性が劣ることがあり、ＭＦＲが大きすぎると、ＥＳＣＲが劣ることがある。なお、成分（Ａ）のＭＦＲはＪＩＳ　Ｋ７２１０−１９７６に従い、温度１９０℃、荷重２１．１８Ｎの条件で測定される。
【０００６】
成分（Ａ）の密度は９１０〜９３０Ｋｇ／ｍ３であり、好ましくは９１３〜９２８Ｋｇ／ｍ３であり、より好ましくは９１５〜９２５Ｋｇ／ｍ３である。密度が低すぎると柔軟になりすぎ、密度が高すぎるとプルオープン性が劣ることがある。なお、密度はＪＩＳ　Ｋ６７６０−１９８１に従い測定される。
【０００７】
成分（Ａ）は、公知の方法により製造され、例えば有機過酸化物または酸素などの遊離基発生剤を重合開始剤とし、通常重合圧力１００〜３００ＭＰａ程度、重合温度１３０〜３００℃程度の条件下でエチレンをラジカル重合させることにより得られる。
【０００８】
本発明で用いられる成分（Ｂ）のエチレン−α−オレフィン共重合体は、エチレンと１種類以上の炭素原子数３〜１２のα−オレフィンとの共重合体である。炭素原子数３〜１２のα−オレフィンとしては、例えば、プロピレン、ブテン−１、ペンテン−１、４−メチルペンテン−１、ヘキセン−１、オクテン−１、デセン−１等があげられ、好ましくはプロピレン、ブテン−１、ヘキセン−１、オクテン−１であり、より好ましくはブテン−１、ヘキセン−１である。
【０００９】
成分（Ｂ）としては、例えば、エチレン−プロピレン共重合体、エチレン−ブテン−１共重合体、エチレン−４−メチルペンテン−１共重合体、エチレン−ヘキセン−１共重合体、エチレン−オクテン−１共重合体、エチレン−プロピレン−ブテン−１共重合体等があげられ、好ましくは、エチレン−プロピレン共重合体、エチレン−ブテン−１共重合体、エチレン−ヘキセン−１共重合体、エチレン−オクテン−１共重合体であり、より好ましくはエチレン−ブテン−１共重合体、エチレン−ヘキセン−１共重合体である。
【００１０】
成分（Ｂ）のメルトフローレート（ＭＦＲ）は５〜５０ｇ／１０分であり、好ましくは６〜３０ｇ／１０分であり、より好ましくは７〜２５ｇ／１０分である。ＭＦＲが小さすぎると、プルオープン性が劣ることがあり、また、本発明の樹脂組成物の流れ性が低くなるため射出成形性が劣ることがあり、ＭＦＲが大きすぎると、ＥＳＣＲが劣ることがある。なお、成分（Ａ）のＭＦＲはＪＩＳ　Ｋ７２１０−１９７６に従い、温度１９０℃、荷重２１．１８Ｎの条件で測定される。
【００１１】
成分（Ｂ）の密度は８７０〜９０５Ｋｇ／ｍ３であり、好ましくは８８０〜９０３Ｋｇ／ｍ３であり、より好ましくは８８５〜９００Ｋｇ／ｍ３である。密度が低すぎるとプルオープン性が劣ることがあり、密度が高すぎると成形品のＥＳＣＲが劣ることがある。なお、密度はＪＩＳ　Ｋ６７６０−１９８１に従い測定される。
【００１２】
成分（Ｂ）は、公知の方法により製造され、例えば、高圧イオン重合法、溶液重合法、スラリー重合法、気相重合法等により、チーグラー系触媒もしくは、メタロセン系触媒の存在下で、３０〜３００℃、常圧〜３０００ｋｇ／ｃｍ２、溶媒の存在下または無溶媒下、エチレンとα−オレフィンを共重合することにより得られる。これらの中では、製造プロセスとしては、高圧イオン重合法が好ましい。
【００１３】
上記チーグラー系触媒としては、例えば遷移金属を含む固体系触媒成分、有機アルミニウム化合物からなる助触媒成分、必要に応じて担体から形成される。例えば、酸化クロムとアルキルアルミニウムからなる触媒系、酸化モリブデンとアルキルアルミニウムからなる触媒系、三塩化チタンとアルキルアルミニウムからなる触媒系、四塩化チタン等のチタン化合物と塩化マグネシウム化合物等のマグネシウム化合物と（塩化）アルキルアルミニウムからなる触媒系等があげられる。
【００１４】
上記メタロセン系触媒としては、例えば、メタロセン錯体とアルミノキサンとからなる触媒、メタロセン錯体と有機アルミニウム化合物および／またはホウ素化合物からなる触媒等があげられる。具体的には、特開平９−８７３１３号公報に記載されているジメチルシリレン（テトラメチルシクロペンタジエニル）（３−ｔｅｒｔ−ブチル−２−フェノキシ）チタニウムジクロライドと、トリイソブチルアルミニウムと、Ｎ，Ｎ−ジメチルアニリニウム（ペンタフルオロフェニル）ボレートとからなる触媒系や、特開平１０−２５９２１１号公報に記載されているジメチルシリレン（テトラメチルシクロペンタジエニル）（３−ｔｅｒｔ−ブチル−２−フェノキシ）チタニウムジメトキシドと、トリイソブチルアルミニウムと、Ｎ，Ｎ−ジメチルアニリニウム（ペンタフルオロフェニル）ボレートからなる触媒系があげられる。
【００１５】
本発明の樹脂組成物における成分（Ａ）と成分（Ｂ）の含有量は、成分（Ａ）と成分（Ｂ）の合計量１００重量％に対し、成分（Ａ）の含有量が６０〜８５重量％であり、成分（Ｂ）の含有量が４０〜１５重量％であり、好ましくは、成分（Ａ）の含有量が６５〜８３重量％であり、成分（Ｂ）の含有量が３５〜１７重量％である。成分（Ａ）が少なすぎるまたは成分（Ｂ）が多すぎると、成形品のプルオープン性が劣ることがあり、成分（Ａ）が多すぎるまたは成分（Ｂ）が少なすぎると、成形品のＥＳＣＲが劣ることがある。
【００１６】
本発明の樹脂組成物は、必要に応じて中和剤、分散剤、酸化防止剤、滑剤、耐候性改良剤、帯電防止剤、顔料、フィラー等の他の成分を含有していてもよい。
【００１７】
本発明の樹脂組成物の調整方法としては、特に制限はなく、公知の方法、例えば、タンブラーブレンダー、ヘンシェルミキサー、バンバリーミキサー、押出機などを用い、成分（Ａ）、成分（Ｂ）および必要に応じて含有される他の成分を混合する方法があげられる。
【００１８】
本発明の樹脂組成物をプルオープンキャップに成形する方法としては、射出成形法があげられる。
【００１９】
【実施例】
以下、本発明を実施例に基づき詳細に説明する。なお、物性の評価はつぎの通りである。
（１）メルトフローレート（ＭＦＲ）
ＪＩＳ　Ｋ７２１０−１９７６に従い、温度１９０℃、荷重２１．１８Ｎの条件で測定を行った。
（２）密度
ＪＩＳ　Ｋ６７６０−１９８１に従い測定を行った。
【００２０】
（３）プルオープン性
射出成形性評価用に成形したプルオープンキャップの開封予定部を手でプルオープンし、プルオープン性を下記のように評価した。
○：無理な力をかけることなく、プルオープンが可能。
×：つかみ部が切れてしまいプルオープンができなかったり、無理な力をかけないとプルオープンができない。
（４）ＥＳＣＲ
射出成形性評価用に成形したプルオープンキャップを外径２７ｍｍφのステンレスパイプに打栓し、イゲパール１０ｖｏｌ％水溶液中に浸漬させ、５０℃で割れる時間をもってＥＳＣＲを評価した。
（５）射出成形性
射出成形機（東芝機械社製、商品名　ＩＳ−１００ＥＮ）を使用し、射出圧力８０ＭＰａ、射出速度　設定５０％、シリンダー温度２００℃、金型温度４０℃、成形サイクル１８秒の条件により、外径２９ｍｍφ×厚み１．５ｍｍのプルオープンキャップを成形した。得られたプルオープンキャップから、射出成形性を下記のように評価した。
○：ショートショット、気泡等の成形トラブルなし。
×：ショートショット、気泡等の成形トラブルあり。
【００２１】
実施例１
成分（Ａ）として、高圧ラジカル重合法ポリエチレン　住友化学工業（株）製スミカセンＧ８０１（ＭＦＲ２０ｇ／１０分、密度９１８Ｋｇ／ｍ３）８０重量％と、成分（Ｂ）として、エチレン−ブテン−１共重合体　住友化学工業（株）製エクセレンＶＬ　ＥＵＬ７３１（ＭＦＲ１０ｇ／１０分、密度８９５Ｋｇ／ｍ３）２０重量％を３０ｍｍ径のスクリューを有する押出機にて１８０℃で混合した。得られた樹脂組成物の評価結果を表１に示した。
【００２２】
実施例２
成分（Ｂ）としてエチレン−ヘキセン−１共重合体　住友化学工業（株）製エクセレンＦＸ　ＣＸ５０２６（ＭＦＲ１５ｇ／１０分、密度８９４Ｋｇ／ｍ３）を用いた以外は実施例１と同様に行なった。結果を表１に示した。
【００２３】
比較例１
成分（Ａ）の配合割合を９０重量％、成分（Ｂ）の配合割合を１０重量％とした以外は実施例１と同様に行なった。結果を表１に示した。
【００２４】
比較例２
成分（Ａ）の配合割合を９０重量％、成分（Ｂ）の配合割合を１０重量％とした以外は実施例２と同様に行なった。結果を表１に示した。
【００２５】
比較例３
成分（Ａ）の配合割合を１００重量％、成分（Ｂ）の配合割合を０重量％とした以外は実施例１と同様に行なった。結果を表１に示した。
【００２６】
【表１】
2004059670.tif 000002
【００２７】
【発明の効果】
以上説明したとおり、本発明により、プルオープン性、ＥＳＣＲに優れるプルオープンキャップに用いられる樹脂組成物および該樹脂組成物からなるプルオープンキャップを提供することができた。また、本発明の樹脂組成物は、射出成形性に優れることから、酢、醤油、食品油などの食品容器；洗剤液、シャンプーなどの容器などのプルオープンキャップ用材料に用いられる。